(57)【特許請求の範囲】
【請求項１】
粒径が１００ｍｍ以下の範囲にある多様な粒径の砕石からなる砕石集合物を締固めて構成される下層路盤と、該下層路盤上に、粒径が５ｍｍ〜２０ｍｍの範囲にある砕石からなる砕石集合物を締固め且つ該砕石集合物上から反応性樹脂を散布、硬化させて構成される上層路盤とを備えた雨水などの液体の透過性を有する路盤と、
反応性樹脂と、粒径が３ｍｍ〜７ｍｍの範囲にある小石からなる小石集合物との混合物を前記上層路盤上に敷均し、該反応性樹脂を硬化させて構成される雨水などの液体の透過性を有する表面層とを備えていることを特徴とする舗装構造。
【発明の詳細な説明】
【０００１】
【発明の属する技術分野】
この発明は、施工性に優れ、しかも、優れた圧縮強度、優れた曲げ強度を備えていると共に、雨水などの液体が効果的に透過される舗装構造の提供に関する。
【０００２】
【従来の技術】
従来、歩道、車道、各種広場、運動場、公園内設備設置場、駐車場、車庫内土間などの各種スペースの舗装手段として、セメントコンクリート舗装が一般的に用いられている。
【０００３】
かかるセメントコンクリート舗装は、例えば、路床上にクラッシャラン、スラグ、切込み砂利などを所定厚さとなるように敷きつめると共に、これを振動ローラーなどで締固めて下層路盤を構成し、次いで、この下層路盤上に砕石、切込み砕石、スラグ、砂利、細砕石、砂などを所定の比率で混合して得られる粒度調整砕石を所定の厚さとなるように敷きつめ、これをタイヤローラーなどを用いて締固めることによって上層路盤を構成し、この上層路盤上にコンクリートを打設すると共に、この打設コンクリート盤上をモルタルによって仕上げるようにしていた。
【０００４】
しかしながら、かかるコンクリート舗装にあっては、舗装面に所定の勾配をもたらすようにコンクリートが打設される必要があり、コンクリート打設面に所定の勾配が構成されなかった場合、構成される舗装面に水溜まりを生ずる不具合があった。
【０００５】
また、かかるコンクリート舗装にあっては、舗装面にクラックなどを生じた場合、当該クラックに、モルタルを埋めつけて補修をなす必要があり、かかる補修痕跡が舗装面の外観を著しく損う不具合があった。
【０００６】
かかる点から、打設構成されてなるコンクリート面上に、更に、樹脂バインダー中で練り混ぜた小石集合物を所要厚さとなるように積層状態に敷均し、透水性を備えた舗装面を構成することが試みられている。
【０００７】
また簡易舗装工法として粒径が５０ｍｍ以下の砕石を用いて１０ｃｍ以上の厚さとなるように締固めて形成した上層路盤に、散水を施した後、乾燥処理した状態で、接着性樹脂を有機溶剤で２０から５０％に希釈した樹脂調整液を散布養生することによって当該接着性樹脂で固められた上層路盤そのものを表層舗装とした樹脂散布舗装工法が特開平７- ８２７０２号において開示されている。
【０００８】
【発明が解決しようとする課題】
しかしながら、前記の打設構成されるコンクリート面上に、樹脂バインダーで結合された小石集合物からなる透水層を敷均し、形成した舗装構造にあっては、舗装構造の構成に際しての掘削土が多く、残土を多量に生ずる不具合があり、また、コンクリート打設後に、比較的長期間の養生期間を設ける必要があり、施工コストが割高となる不具合があった。
【０００９】
また、かかる舗装構造にあっては、打設コンクリート面上に敷均し形成された小石集合物からなる表面舗装層に対して衝撃が付加された際に、この表面舗装層が、この表面舗装層の敷均し形成されている当該コンクリート面上において割れ出し、このコンクリート面から剥離する不具合があった。
【００１０】
更に、かかる舗装構造にあっては、この打設コンクリート層が、雨水の地中に向けた浸潤供給を阻止し、しかも、当該地中における浸潤雨水などの流下を阻止する不具合があった。
【００１１】
また、前記特開平７−８２７０２号公報に開示されている樹脂散布舗装工法にあっては、構成される舗装体に充分な圧縮強度及び充分な曲げ強度がもたらされない不具合があった。
【００１２】
この発明は、かかる従来の舗装構造における不具合を解消するものであって、簡易な施工で、優れた圧縮強度及び曲げ強度を備えると共に、雨水などの液体が効果的に透過され得る舗装構造の提供を目的としている。
【００１３】
【課題を解決するための手段】
かかる目的を達成するために、この発明は、粒径が１００ｍｍ以下の範囲にある多様な粒径の砕石からなる砕石集合物を締固めて構成される下層路盤と、該下層路盤上に、粒径が５ｍｍ〜２０ｍｍの範囲にある砕石からなる砕石集合物を締固め且つ該砕石集合物上から反応性樹脂を散布、硬化させて構成される上層路盤とを備えた雨水などの液体の透過性を有する路盤と、
反応性樹脂と、粒径が３ｍｍ〜７ｍｍの範囲にある小石からなる小石集合物との混合物を前記上層路盤上に敷均し、該反応性樹脂を硬化させて構成される雨水などの液体の透過性を有する表面層とを備えていることを特徴とする舗装構造としてある。
なお、本明細書においては、岩石が自然の作用によって細かくされた砂利単体及び岩石がクラッシャーなどによって人工的に砕かれて細かくされた砕石単体を「小石」と称しており、「小石集合物」とは、これらの砂利の集合物、砕石の集合物、及び、これらの砂利と砕石の混合された集合物とを意味している。
【００１４】
かかる構成からなる舗装構造にあっては、下層路盤及び上層路盤からなる路盤と、舗装面をなす表面層とを比較的短い施工期間によって構成することができる。
【００１５】
また、かかる構成からなる舗装構造にあっては、雨水などが構成される舗装面によって妨げられることなく、地中に向けて透過案内されると共に、地中を移動する水などの液体が当該舗装構造によって妨げられることなく、この舗装構造体内を通過して移動されるように機能する。
【００１６】
また、かかる構成からなる舗装構造にあっては、下層路盤を構成する砕石集合物が路床上において遊び隙間を生じないように密に締固められて路盤の沈下を有効に阻止するように機能する。
【００１７】
更に、かかる構成からなる舗装構造にあっては、上層路盤が比較的細かい粒径からなる砕石の取り除かれた砕石によって構成されていることから、この上層路盤を構成する砕石集合物上から散布される反応性樹脂が効果的に下方にまで行き渡り、砕石相互を効果的に固定するように機能する。
【００１８】
また、このように粒径の整えられた砕石集合物によって上層路盤を構成するようにした舗装構造にあっては、表面層を構成する小石集合物の小石が、この上層路盤を構成する砕石間に効果的に押し込まれると共に、当該表面層の構成に用いられる反応性樹脂が当該上層路盤を構成する砕石間に流入して、優れた圧縮強度及び優れた曲げ強度を当該舗装構造にもたらすように機能する。
【００１９】
更に、かかる構成からなる舗装構造にあっては、粒径の整えられた小石からなる小石集合物を備えた表面層とされ、しかも、この表面層を構成する小石集合物の小石が、上層路盤を構成する砕石間に押し込み状態で固定されていることから、表面層における圧縮強度及び曲げ強度が良好とされ、表面層の割れ、剥離などが生じ難く、しかも、滑らかで、自然な風合いの外観を備えた舗装面を構成することができる。
【００２０】
【発明の実施の形態】
以下、本発明の典型的な各実施の形態に係る舗装構造について詳細に説明する。
【００２１】
図１は、この発明の典型的な一実施の形態に係る舗装構造を断面の状態で、その一部を拡大状態で模式的に示したものであり、図２は、この舗装構造における上層路盤１２を構成する砕石集合物Ｂ上から反応性樹脂Ｅを散布している状態の要部を断面の状態で模式的に示したものであり、図３は、構成された舗装構造における表面層２０の要部を断面の状態で模式的に示したものである。
【００２２】
この発明の典型的な一実施の形態に係る舗装構造は、各種の路面などの舗装構造、特に、駐車場、車庫内土間、歩道、各種広場、運動場、公園内設備設置場などの舗装構造に適した舗装構造であって、具体的には、粒径が１００ｍｍ以下の範囲にある多様な粒径の砕石からなる砕石集合物Ａを締固めて構成される下層路盤１１と、該下層路盤１１上に、粒径が５ｍｍ〜２０ｍｍの範囲にある砕石からなる砕石集合物Ｂを締固め且つ該砕石集合物Ｂ上から反応性樹脂Ｅを散布、硬化させて構成される上層路盤１２とを備えた雨水などの液体の透過性を有する路盤１０と、反応性樹脂Ｆと、粒径が３ｍｍ〜７ｍｍの範囲にある小石からなる小石集合物Ｃとの混合物を前記上層路盤１２上に敷均し（即ち、所要厚さに塗り付け）、該反応性樹脂Ｆを硬化させて構成される雨水などの液体の透過性を有する表面層２０とを備えている構成としてある。
【００２３】
ここで路盤１０における下層路盤１１を構成する砕石集合物Ａは、路床１上に所要厚さで敷き込まれると共に転圧などの締固めによって当該路床１と密着して所定厚さを備えた下層路盤１１を構成し、且つ、構成される舗装構造体の沈下を効果的に防止する機能を備えたものとして用意される。
【００２４】
かかる下層路盤１１を構成する砕石集合物Ａは、粒径が１００ｍｍ以下の範囲にある多様な粒径の砕石の集合物、典型的には、０．００１ｍｍの粒径から１００ｍｍの粒径に到る各種大きさの砕石の集合体として構成される。
即ち、ここで下層路盤１１を構成する砕石集合物Ａは、路床１上に敷き込み、且つ、転圧などによって締固められて構成される下層路盤１１において、これを構成する砕石集合物Ａにおける各砕石間に遊び隙間が生じないように、各砕石間に生ずる各遊び隙間内に、順次に、これより小さい粒径の砕石が、当該砕石集合物Ａの敷き込みと、転圧などの締固めに伴って入り込み得る各種大きさの粒径からなる砕石の集合体として構成してある。
【００２５】
かかる砕石集合物Ａとしては、例えば、クラッシャランが用いられる。
また、かかる砕石集合物Ａは、粒径１００ｍｍの砕石が通過する篩の篩下の砕石の集合物として用意される。
また、かかる砕石集合物Ａとして、例えば、粒径１００ｍｍの砕石から０．００１ｍｍの微細砕石までの大、中、小さまざまの粒径からなる砕石を適当な比率、例えば、連続粒度分布の状態、あるいは不連続粒度分布の状態で備えた、所謂、粒度調整砕石として用意される。
なお、ここで、下層路盤１１を構成する砕石集合物Ａにおける各砕石の粒径が１００ｍｍを超える大きさのものである場合、下層路盤１１の円滑な施工の妨げとなることがあり、好ましい砕石集合物Ａの砕石として用いるのに難がある。
【００２６】
かかる砕石集合物Ａを路床１上に敷き並べると共に、これを、例えば、ロードローラ、タイヤローラ、タンピングローラなどのローラの自重による締固め手段、振動ローラ、振動コンパクタなどのローラの自重と遠心力による締固め手段、ランマ、タンパなどの衝撃による締固め手段などの任意の締固め手段によって締固め、駐車場、車庫内土間、歩道、各種広場、運動場、公園内設備設置場などの舗装構造にあっては、当該締固め砕石集合物Ａの厚さが３０ｍｍ〜２００ｍｍとなるように下層路盤１１を構成する。
【００２７】
ここで路床１上に構成される下層路盤１１の厚さが３０ｍｍ未満である場合、構成される舗装構造体に沈下を生ずる虞れがあり、また、路床１上に構成される下層路盤１１は、この下層路盤１１の厚さを２００ｍｍとした場合、駐車場、車庫内土間、歩道、各種広場、運動場、公園内設備設置場などの舗装構造において要請される圧縮強度及び曲げ強度を備えたものとして構成され、当該下層路盤１１を２００ｍｍを超える厚さとした場合にあっては、この厚さが２００ｍｍを超えるように当該下層路盤１１を構成することに伴うコストの増加に相応したメリットが当該下層路盤１１にもたらされ難く、実用的なものとは認められない。
【００２８】
かかる下層路盤１１は、路盤１０を備えて構成される舗装構造体の使用用途、この下層路盤１１を構成する砕石集合物Ａの粒度分布の形態、当該砕石集合物Ａを構成する砕石の性状、構成される路盤１０の備えられる路床１の性状などによって、当該締固め構成される下層路盤１１の厚さが設定されるものであり、例えば、一般的な車庫の土間の構成にあっては、その施工性及び施工コスト面などから、締固め構成される当該下層路盤１１の厚さを５０ｍｍ前後に調整して構成することが好ましい一例とされる。
【００２９】
このように路床１上に構成される下層路盤１１は、この路床１上に敷き並べられた砕石集合物Ａが適宜の締固め手段によって締固められることによって、路床１に対して密着し、しかも、構成各砕石間に遊び隙間を残さない態様で当該下層路盤１１を構成することができる。
【００３０】
かかる態様で路床１上に備えられる下層路盤１１は、この下層路盤１１を備えて構成される舗装構造体の沈下を効果的に防止すると共に、追って散布処理される反応性樹脂Ｅを捕捉するように機能し、かかる下層路盤１１上に構成される上層路盤１２と共に圧縮強度及び曲げ強度に優れた路盤１０を構成する。
【００３１】
次いで、この下層路盤１１上に構成される上層路盤１２は、粒径が５ｍｍ〜２０ｍｍの範囲にある砕石からなる砕石集合物Ｂを、当該下層路盤１１上に、所要厚さとなるように締固め状態とし、且つ、この砕石集合物Ｂ上から、所要量の反応性樹脂Ｅを散布し、この散布反応性樹脂Ｅを硬化させることによって構成してあり、この上層路盤１２と前記下層路盤１１とによって構成される路盤１０が、雨水などの液体の透過性を備えたものとして構成される。
【００３２】
ここで、上層路盤１２を構成する砕石集合物Ｂは、粒径が５ｍｍ〜２０ｍｍの範囲に整えられた砕石の集合物として用意される。
ここで用いられる砕石集合物Ｂは、例えば、粒径が２０ｍｍ又はこれよりも小さい粒径の砕石の通過する篩で篩い選別した篩下の砕石であって、しかも、５ｍｍの粒径又はこれよりも大きい粒径の砕石が篩上に残る篩による篩い選別において篩上にある砕石の集合物として用意される。
【００３３】
かかる上層路盤１２を構成する砕石集合物Ｂは、下層路盤１１上に敷き並べられ、且つ、適宜の締固め手段によって締固められた各砕石を比較的均一な粒径の砕石とすることによって、構成される舗装構造体に対して、均一な圧縮強度、曲げ強度をもたらすと共に、散布される反応性樹脂Ｅが、当該各砕石間から下方に向けて都合良く流下し得る構成を当該砕石集合物Ｂにもたらし、当該反応性樹脂Ｅによる所定範囲内にある砕石の均一な固定をなし得るようにしてある。
【００３４】
また、このように粒径の整えられた砕石集合物Ｂによって上層路盤１２が構成されることによって、この上層路盤１２に、比較的均一な砕石間空隙が構成され、この砕石間空隙に対して表面層２０を構成する小石集合物Ｃにおける各小石が効果的に入り込むと共に、この表面層２０を構成する反応性樹脂Ｆが流下し、当該上層路盤１２に対して表面層２０が一体となる構成としてある。
【００３５】
かかる砕石集合物Ｂを、前記下層路盤１１上に敷き並べると共に、これを、例えば、ロードローラ、タイヤローラ、タンピングローラなどのローラの自重による締固め手段、振動ローラ、振動コンパクタなどのローラの自重と遠心力による締固め手段、ランマ、タンパなどの衝撃による締固め手段などの任意の締固め手段によって締固め、厚さが３０ｍｍ〜１００ｍｍとなるように調整して上層路盤１２を構成する。
【００３６】
ここで、下層路盤１１上に構成される上層路盤１２の厚さが、３０ｍｍ未満である場合、構成される舗装構造体に所期の圧縮強度及び曲げ強度がもたらされない虞れがある。また、構成される上層路盤１２は、この上層路盤１２の厚さを１００ｍｍとした場合、例えば、駐車場、車庫内土間、歩道、各種広場、運動場、公園内設備設置場などの舗装構造において要請される圧縮強度及び曲げ強度を備えたものとして構成され、当該上層路盤１２を、１００ｍｍを超える厚さとした場合にあっては、当該上層路盤１２の構成に要するコストの増加に相応したメリットが当該舗装構造体にもたらされ難く、実用的なものと認められない。
【００３７】
かかる上層路盤１２は、構成される路盤１０の用途、この上層路盤１２を構成する砕石集合物Ｂの粒径、当該砕石集合物Ｂの性状、及び、用いられる反応性樹脂Ｅの性状、及び散布量などによって、当該締固め構成される上層路盤１２の厚さを設定されるものであり、一般的な車庫の土間の構成にあっては、その施工性及び施工コスト面などから、締固め構成される当該上層路盤１２の厚さを５０ｍｍ前後に調整して構成することが好ましい一例とされる。
【００３８】
このように下層路盤１１上に敷き並べられ、且つ、適宜の締固めの手段によって、厚さが３０ｍｍ〜１００ｍｍとなるように締固め調整されて構成された砕石集合物Ｂ上から所要量の反応性樹脂Ｅを散布し、且つ、これを硬化させることによって上層路盤１２を構成し、前記下層路盤１１と共に舗装構造体における路盤１０を構成する。
【００３９】
ここで、上層路盤１２上から散布される反応性樹脂Ｅは、この散布された反応性樹脂Ｅによって上層路盤１２における砕石集合物Ｂが効果的に固定され、且つ、構成される上層路盤１２が所期の透水性を備える態様、即ち、砕石集合物Ｂの各砕石間に雨水などの液体の通過に適した空隙を生ずる量を散布するようにしてある。かかる反応性樹脂Ｅの散布は、例えば、駐車場、車庫内土間、歩道、各種広場、運動場、公園内設備設置場などの舗装構造にあっては、固形分量で、２Ｋｇ／ｍ2 〜５Ｋｇ／ｍ2 の範囲内における任意の量を、当該上層路盤１２上から散布して、硬化される当該反応性樹脂Ｅによって当該上層路盤１２の砕石集合物Ｂを固定一体化する。
【００４０】
ここで上層路盤１２上から散布される反応性樹脂Ｅは、その散布量が、固形分量で２Ｋｇ／ｍ2 未満である場合、上層路盤１２に所期の曲げ強度をもたらさない虞れがあり、また、その散布量が固形分量で５Ｋｇ／ｍ2 を超えるように散布した場合、当該散布反応性樹脂Ｅの一部が路盤１０の固定に機能することなく、路床１の側に流失する虞があり、また、路盤を構成する各砕石間に存在している液体の透過のための有効な間隙を塞ぐ虞がある。
即ち、砕石集合物Ｂ上に散布される反応性樹脂Ｅは、この砕石集合物Ｂ上に散布される当該反応性樹脂Ｅによって、当該上層路盤１２及び前記下層路盤１１の構成する路盤１０における各砕石間が塞がれることのない態様、即ち、雨水などの液体の透過が遮断されない態様において、当該砕石集合物Ｂ上に所定量を散布し、上層路盤１２を構成するようにしてある。
【００４１】
ここで用いられる反応性樹脂Ｅは、例えば、散布過程でモノマーまたはプレポリマーの液状のものとして用いられると共に、硬化過程で、硬化剤などによって、附加反応又は重・縮合することによって各砕石相互を硬化接着状態とする各種の反応性樹脂が用いられる。
【００４２】
このように締固められた砕石集合物Ｂ上に散布される反応性樹脂Ｅは、例えば、施工作業性などの点から、これを溶剤で希釈して用いる。
即ち、上層路盤１２上から適宜の散布手段、例えば、如雨露Ｄ、スプレーガンなどによって散布される反応性樹脂Ｅが、路盤１０を構成する各砕石面を伝って流下し、各砕石間に、雨水などの液体の透過隙間を残した態様で、各砕石相互を一体に固定し得るように、その性状を調整して用いるようにする。
【００４３】
かかる反応性樹脂Ｅとして、例えば、全体が１００重量％となるように、グリシジル基含有アクリル樹脂を１〜Ａ重量％と、ビスフェノールＡ型エポキシ樹脂を１〜Ｂ重量％と、ポリアミン樹脂を１〜Ｃ重量％とを混合して得られる反応性樹脂を用いることができる。
【００４４】
更に、かかる反応性樹脂Ｅとして、例えば、ビスフェノールＡ型エポキシ樹脂を５０〜９０重量％と、水溶性ポリアミン樹脂１０〜５０重量％とを混合して得られる反応性樹脂を用いることができる。
【００４５】
このようにして路床１上に所要厚さで構成される下層路盤１１と上層路盤１２とによって、この下層路盤１１を構成する砕石集合物Ａにおける各砕石間と、上層路盤１２を構成する砕石集合物Ｂにおける各砕石間に、雨水などの液体の通過される間隙を備えた態様の路盤１０を構成する。
【００４６】
かかる路盤１０の構成手法にあっては、反応性樹脂Ｅの散布による路盤構成砕石の固定がなされていることから、路盤１０の構成が容易とされ、しかも、反応性樹脂Ｅの硬化によって、当該路盤１０の施工を比較的短期間に完了することができる。
【００４７】
このように構成される路盤１０に対して、積層状態に構成される表面層２０は、当該路盤１０を構成する上層路盤１２上に、所要の厚さをもって備えられるものであって、粒径が３ｍｍ〜７ｍｍの範囲にある小石からなる砂利集合物Ｃと反応性樹脂Ｆとの混合物を、当該上層路盤１２上に所要厚さとなるように敷均すことによって構成する。
【００４８】
ここで、表面層２０を構成する小石集合物Ｃは、例えば、粒径が７ｍｍの小石又はこれにより小さい粒径の小石が通過する篩を用いて篩った篩下の小石であって、しかも、３ｍｍの粒径の小石又はこれより大きい粒径の小石が篩上に残る篩で篩った際に篩上に残る粒径の小石の集合物として用意される。
【００４９】
ここで表面層２０を構成する小石集合物Ｃを、粒径が７ｍｍを超える粒径の小石集合物として構成した場合、所期の圧縮強度及び曲げ強度が、構成される舗装構造体にもたらされない不具合があり、また、舗装表面に平滑な化粧面がもたらされない不具合がある。
また、ここで表面層２０を構成する小石集合物Ｃを、粒径が３ｍｍ未満の粒径の小石集合物として構成した場合、当該表面層２０を構成する小石集合物Ｃの各小石間に雨水などの液体の通過に都合の良い間隙がもたらされ難く、また、舗装表面がスリップのし易い舗装構造体となる不具合がある。
【００５０】
また、ここで用いられる小石は、岩石が自然現象によって細粒化されたもの、岩石が人工的に粉砕されて細粒化されたものなどの、いかなる経緯によって細粒化された岩石であっても良く、また、いかなる形態からなるものであっても良く、いかなる石質からなるものであっても良い。
例えば、深成岩、半深成岩、火山岩などの各種岩石を人工的に砕いて得られる各種の砕石、自然に存在する川砂利、海砂利、山砂利などの各種の砂利などを用いることができる。
【００５１】
ここで用いられる反応性樹脂Ｆは、例えば、前記小石集合物Ｃとの混合の過程でモノマーまたはプレポリマーの液状のものとして用いられると共に、硬化剤などによって、附加反応、又は、重・縮合して当該小石集合物Ｃを構成する小石相互を硬化固定状態とする各種の反応性樹脂が用いられる。
【００５２】
かかる反応性樹脂Ｆとして、例えば、ＮＣＯ含有アクリル樹脂を４０重量％〜９５重量％と、ヘキサメチレンジイソシアネート誘導体を５重量％〜６０重量％との混合物を用いることができる。
【００５３】
かかる小石集合物Ｃの所要量と、反応性樹脂Ｆの所要量とをミキサーなどの適宜の混練手段によって混合、練り混ぜると共に、この混合、練り混ぜた混合物を、前記上層路盤１２上に所要の厚さとなるようにコテ塗りなどの手法で敷均し、硬化される当該反応性樹脂Ｆによって構成各小石を相互に固定して表面層２０を構成する。
【００５４】
かかる上層路盤１２上に構成される表面層２０は、例えば、駐車場、車庫内土間、歩道、各種広場、運動場、公園内設備設置場などの舗装構造にあっては、この上層路盤１２に対する敷均し厚が５ｍｍ〜２０ｍｍとなるように構成する。
【００５５】
ここで、上層路盤１２上に構成される表面層２０の厚さが５ｍｍ未満である場合、構成される表面層２０が衝撃によって割れ出す不具合があり、また、構成される舗装構造体に所期の圧縮強度及び曲げ強度がもたらされない不具合を生ずる懸念がある。
【００５６】
また、この上層路盤１２上に構成される表面層２０は、この表面層２０の厚さを２０ｍｍとした場合、例えば、駐車場、車庫内土間、歩道、各種広場、運動場、公園内設備設置場などの舗装構造において要請される圧縮強度及び曲げ強度を備えたものとして構成され、当該表面層２０を、２０ｍｍを超える厚さとして構成した場合にあっては、この厚さを２０ｍｍを超えるように当該表面層２０を構成することに伴うコストアップに相応したメリットが、当該表面層２０にもたらされ難く、実用的なものとは認められない。
【００５７】
かかる表面層２０は、前記路盤１０上に、当該表面層２０を備えて構成される舗装構造体の使用用途、当該表面層２０を構成する小石集合物Ｃの形態及び石質、当該表面層２０の固定手段とし用いられる反応性樹脂Ｆの性状及び配合量、当該表面層２０の構成される路盤１０の形態などによって、当該上層路盤１２上に敷均し、形成される厚さが設定されるものであって、一般的な車庫の土間の構成にあっては、その施工性及び施工コスト面などから、略１０ｍｍ前後の厚さとなるように構成することが好ましい。
【００５８】
かかる小石集合物Ｃに配合される反応性樹脂Ｆは、この混合される反応性樹脂Ｆによって表面層２０を構成する小石集合物Ｃの各小石が相互に所期の圧縮強度及び曲げ強度を備えるように固定され、しかも、該小石集合物Ｃにおける各小石間に、雨水などの液体の透過に好適な間隙を生ずるに最適な配合量となるように、当該小石集合物Ｃに配合して用いる。
【００５９】
かかる反応性樹脂Ｆの配合量は、例えば、駐車場、車庫内土間、歩道、各種広場、運動場、公園内設備設置場などの舗装構造にあっては、粒径が３ｍｍ〜７ｍｍの範囲にある小石集合物を１００重量部に対して、構成される表面層２０に所期の圧縮強度及び曲げ強度をもたらすと共に構成される表面層２０に所期の透水性をもたらすように当該反応性樹脂Ｆを３重量部〜１０重量部の範囲で適宜調整しながら混合し、この混合物を、夫々目的に対応して、５ｍｍ〜２０ｍｍの厚さとなるように前記上層路盤１２上に敷均し、自然石様の表面を備えた舗装構造を構成する。
【００６０】
かかる表面層２０の構成にあっては、この表面層２０を構成する小石集合物Ｃが上層路盤１２の砕石集合物Ｂの上部砕石間に入り込むと共に、反応性樹脂Ｆが、この上層路盤１２における砕石集合物Ｂ内に流下した態様で硬化することから、構成される表面層２０が当該上層路盤１２に対して、一体となるように構成され、当該表面層２０に対する衝撃の付加などに際して、この表面層２０の割れ出しが確実に防止される。
【００６１】
また、表面層２０が３ｍｍ〜７ｍｍの粒径の範囲に揃えられた小石からなる小石集合物Ｃによって構成してあり、しかも、この表面層２０が上層路盤１２に対して反応性樹脂Ｆによって一体となるように構成されていることから、構成される舗装構造体の上部側に、優れた圧縮強度と曲げ強度とをもたらすことができる。
【００６２】
このようにして構成される舗装構造にあっては、比較的薄く構成される下層路盤１１の砕石集合物Ａが当該舗装構造体の沈下を効果的に防止すると共に、上層路盤１２を構成する砕石集合物Ｂから散布される反応性樹脂Ｅを捕捉する様に機能し、また、この下層路盤１１上に構成される上層路盤１２が５ｍｍ〜２０ｍｍの粒径の範囲に揃えられた砕石からなる砕石集合物Ｂによって構成してあることから、散布される反応性樹脂Ｅが均一に行き渡って、均一な圧縮強度及び曲げ強度を備えた路盤１０を構成するように機能し、更に、表面層２０が３ｍｍ〜７ｍｍの粒径の範囲にある小石からなる小石集合物Ｃによって構成してあり、しかも、反応性樹脂Ｆが前記上層路盤１２に対して容易に流下し得る構成としてあることから、構成される舗装構造体に優れた圧縮強度、曲げ強度をもたらすように機能し、しかも、表面層２０から下方に向けた雨水などの液体の透過性、並びに下層路盤１１、上層路盤１２及び表面層２０における各水平方向に向けた雨水などの液体の透過性に優れた舗装構造体とされる。
【００６３】
次いで、かかる舗装構造からなる車庫の土間について、その具体的な構成例を説明する。
先ず、路盤１上に１００ｍｍ粒径の砕石の通過する篩を用いて篩った篩下のクラッシャランを敷き並べ、振動プレートコンパクタを用いて締固めて、５０ｍｍ厚さの下層路盤１１を構成し、次いで、この構成下層路盤１１上に、粒径が５ｍｍ〜２０ｍｍの範囲になるように篩選別した砕石を敷き並べ、これを振動プレートコンパクタを用いて締固めると共に、溶剤で希釈した反応性樹脂を、如雨露Ｄを用いて固形分量が２Ｋｇ／ｍ2 となるように散布し、連続して上層路盤１２を構成した。
次いで、粒径が３ｍｍ〜７ｍｍの範囲になるように篩選別した小石集合物１００重量部と、反応性樹脂５重量部とを混合し、これをミキサーで練り混ぜた後、コテを用いて、前記上層路盤１２上に、厚さが１０ｍｍとなるように塗りつけ、養生して、表面層２０を構成し、全体の厚さが１１０ｍｍの、極めて薄い舗装構造からなる土間を構成することができた。
【００６４】
ここで得られる土間は、厚さが薄いことから、路盤を構成するための掘削量が少なく、発生する残土が少なく、容易な施工によって構成することができた。
また、ここで得られる土間は、曲げ強度と圧縮強度に優れており、透水性を有し、しかも、表面が補修の容易な自然石からなる化粧面とされた。
また、ここで得られる土間は、比較的短い養生期間で構成することが可能であり、容易な施工管理で構成することができた。
【００６５】
なお、上記実施の形態に係る砕石集合物Ｂからなる上層路盤１２上に小石集合物Ｃからなる表面層２０を設けた舗装構造部分における強度の優位性を、以下の実験例と、これに対応する比較例とによって明らかにする。
【００６６】
「実験例」
高さ４０ｍｍ、幅４０ｍｍ、長さ１６０ｍｍの容器に、６号砕石を、厚さが３０ｍｍとなるように充填し、その表面から反応性樹脂（大成化工株式会社製の透水シャワーロック；  固形分８３％のアクリルエポキシ樹脂からなるシャワーロックバインダー主剤１００重量部と固形分１００％の変性脂肪族ポリアミンからなるシャワーロックバインダー硬化剤２０重量部とシンナー６０重量部との混合物からなる反応性樹脂；  以下単に反応性樹脂「イ」と称す。）を、充填６号砕石：反応性樹脂「イ」が、重量比で、１００重量部：５重量部となるように散布、硬化させた後、小石集合物（玉砂利；金華−Ｓ−１）と反応性樹脂（大成化工株式会社製の透水パークストーン；  固形分８５％のアクリルウレタン樹脂からなるＳＡＨバインダーを１００重量部と、アクリルウレタン樹脂からなる添加剤ＴＢ−８０を２０重量部と、錫系有機金属からなるＳＡ硬化促進剤を１〜３重量部との混合物からなる反応性樹脂；  以下、単に反応性樹脂「ロ」と称す。）とを、小石集合物：反応性樹脂「ロ」が、重量比で、１００重量部：５重量部となるように混合した混練り物を厚さが１０ｍｍとなるように充填、硬化させて試料（１）を得た。
【００６７】
ここで得られた試料（１）をＪＩＳ  Ｒ５２０１に準じて、オートグラフによって強度測定をしたところ、３点曲げ強度試験において、７４Ｋｇｆ／ｃｍ2 の強度が、また、圧縮強度試験において、１３７Ｋｇｆ／ｃｍ2 の強度が認められた。
【００６８】
「比較例１」
高さ４０ｍｍ、幅４０ｍｍ、長さ１６０ｍｍの容器に、６号砕石を４０ｍｍ厚さとなるように充填し、その表面から、反応性樹脂「イ」をこの充填６号砕石：反応性樹脂「イ」が重量比で、１００重量部対５重量部となるように散布し、硬化させて比較例１としての試料（２）を得た。
【００６９】
ここで得られた試料（２）をＪＩＳ  Ｒ５２０１に準じてオートグラフによって強度測定をしたところ、３点曲げ強度試験において、５１Ｋｇｆ／ｃｍ2 の強度が、また、圧縮強度試験において、１１０Ｋｇｆ／ｃｍ2 の強度が認められた。
【００７０】
実験例と比較例との考察
前記実験例における試料（１）は、散布された反応性樹脂「イ」の硬化された３０ｍｍ厚の６号砕石上に、混練された反応性樹脂「ロ」の硬化された１０ｍｍの小石集合物（玉砂利；金華Ｓ−１）層を構成してあり、比較例１における６号砕石のみからなる試料（２）に対して、著しく曲げ強度と圧縮強度を増すことが認められた。
【００７１】
【発明の効果】
この発明は、粒径が１００ｍｍ以下の範囲にある多様な粒径の砕石からなる砕石集合物を締固めて構成される下層路盤と、該下層路盤上に、粒径が５ｍｍ〜２０ｍｍの範囲にある砕石からなる砕石集合物を締固め且つ該砕石集合物上から反応性樹脂を散布、硬化させて構成される上層路盤とを備えた雨水などの液体の透過性を有する路盤と、反応性樹脂と、粒径が３ｍｍ〜７ｍｍの範囲にある小石からなる小石集合物との混合物を前記上層路盤上に塗布し、該反応性樹脂を硬化させて構成される雨水などの液体の透過性を有する表面層とを備えている構成としてあることから、下層路盤及び上層路盤からなる路盤と、舗装面をなす表面層とを比較的短い施工期間によって構成できる特長を有している。
【００７２】
また、かかる構成からなる舗装構造にあっては、雨水などの液体が都合よく地中内に案内され、地表部に滞留することがなく、しかも、地中内を雨水などの液体が都合よく移動案内されて、当該地中内において滞留することがない特長を有している。
【００７３】
また、かかる構成からなる舗装構造にあっては、下層路盤を構成する砕石集合物が路床上において遊び隙間を生じないように密に締固められて路盤の沈下を有効に阻止する特長を有している。
【００７４】
更に、かかる構成からなる舗装構造にあっては、上層路盤が比較的細かい粒径からなる砕石の取り除かれた砕石によって構成されていることから、この上層路盤を構成する砕石集合物上から散布される反応性樹脂が効果的に下方にまで行き渡り、砕石相互を効果的に固定する特長を有している。
【００７５】
また、このように粒径の整えられた砕石集合物によって上層路盤を構成するようにした舗装構造にあっては、表面層を構成する小石集合物の小石が、この上層路盤を構成する砕石間に効果的に押し込まれると共に、当該表面層の構成に用いられる反応性樹脂が当該上層路盤を構成する砕石間に流入して、優れた圧縮強度及び優れた曲げ強度を当該舗装構造にもたらす特長を有している。
【００７６】
更に、かかる構成からなる舗装構造にあっては、粒径の整えられた小石集合物を備えた表面層とされ、しかも、この表面層を構成する小石集合物の小石が、上層路盤を構成する砕石間に押し込み状態で固定されていることから、表面層における圧縮強度及び曲げ強度が良好とされ、表面層の割れ、剥離などが生じ難く、且つ、滑らかで、自然な風合いの外観を備えた舗装面を構成することができる特長を有している。
【図面の簡単な説明】
【図１】典型的な実施の形態に係る舗装構造の要部を断面状態で示した構成図
【図２】同上層路盤の構成状態の要部を断面状態で示した構成図
【図３】同表面層の要部を断面状態で示した構成図
【符号の説明】
１０  路盤
１１  下層路盤
１２  上層路盤
２０  表面層
Ａ  砕石集合物
Ｂ  砕石集合物
Ｃ  小石集合物
【図１】
0004149592.tif 000002
【図２】
0004149592.tif 000003
【図３】
0004149592.tif 000004